Composition élastomérique à base de : 7 à 45 pce d’un premier élastomère diénique, ledit premier élastomère diénique étant un élastomère isoprénique, 10 à 45 pce d’un second élastomère diénique, ledit second élastomère diénique étant un copolymère de butadiène et de monomères vinylaromatiques, lequel copolymère comprenant au sein de sa structure au moins un groupe alcoxysilane lié à l’élastomère par l’atome de silicium, et au moins une fonction comprenant un atome d’azote, et présentant une température de transition vitreuse strictement inférieure à -70°C, 10 à 55 pce d’un troisième élastomère diénique non fonctionnalisé, ledit troisième élastomère diénique non fonctionnalisé étant un copolymère de butadiène et de monomères vinylaromatiques ayant une température de transition vitreuse strictement supérieure à -65°C et inférieure ou égale à -30°C, 0 à 5 pce d’un quatrième élastomère diénique, ledit quatrième élastomère diénique étant un polybutadiène, 40 à 85 pce de silice à titre de charge renforçante, au moins un agent de couplage de la silice à au moins l’un desdits élastomères diéniques, 0 à 9 pce d’au moins un plastifiant, au moins un système de réticulation. Composition selon la revendication 1, dans lequel le taux du premier élastomère diénique dans la composition élastomérique est compris dans un domaine allant de 8 à 43 pce, plus préférentiellement est compris dans un domaine allant de 10 à 40 pce. Composition selon l’une quelconque des revendications précédentes, dans lequel le taux du second élastomère diénique dans la composition élastomérique est compris dans un domaine allant de 15 à 40 pce, plus préférentiellement est compris dans un domaine allant de 20 à 37 pce. Composition selon l’une quelconque des revendications précédentes, dans lequel le taux du troisième élastomère diénique dans la composition élastomérique est compris dans un domaine allant de 20 à 53 pce, plus préférentiellement dans un domaine allant de 30 à 50 pce. Composition selon l’une quelconque des revendications précédentes, dans lequel le premier élastomère diénique est choisi dans le groupe constitué par le caoutchouc naturel, les polyisoprènes de synthèse et le mélange de ces élastomères, de préférence le premier élastomère est le caoutchouc naturel. Composition selon l’une quelconque des revendications précédentes, dans lequel le second élastomère diénique a une température de transition vitreuse comprise dans un domaine allant de -110°C à moins de -70°C, de préférence allant de -100°C à -75°C, plus préférentiellement encore allant de -95°C à -80°C. Composition selon l’une quelconque des revendications précédentes, dans lequel le troisième élastomère diénique non fonctionnalisé a une température de transition vitreuse comprise dans un domaine allant de -60°C à -40°C, de préférence allant de -50°C à -40°C. Composition selon l’une quelconque des revendications précédentes, dans lequel la fonction comprenant un atome d’azote est portée par le groupe alcoxysilane par l’intermédiaire d’un groupe espaceur qui est un alcanediyle en C1-C10, plus préférentiellement un alcanediyle en C1-C4. Composition selon l’une quelconque des revendications précédentes, dans lequel le taux de monomères vinylaromatiques dans le second élastomère diénique est compris dans un domaine allant de 0,5 à 5% en poids par rapport au poids dudit second élastomère diénique, plus préférentiellement dans un domaine allant de 1 à 4% en poids. Composition selon l’une quelconque des revendications précédentes, dans lequel le taux de silice dans la composition élastomérique est compris dans un domaine allant de 45 à 80 pce, plus préférentiellement allant de 50 à 75 pce. Composition selon l’une quelconque des revendications précédentes, dans lequel la composition élastomérique ne comprend pas de polybutadiène. Composition selon l’une quelconque des revendications précédentes, dans lequel la composition élastomérique ne comprend pas de plastifiant. Composition selon l’une quelconque des revendications précédentes, dans lequel la composition élastomérique comprend en outre de 0,5 à 15 pce, de préférence 0,7 à 10 pce de noir de carbone. Bande de roulement comprenant au moins une composition selon l’une des revendications précédentes 1 à 13. Pneumatique comprenant au moins une composition selon l’une quelconque des revendications précédentes 1 à 13 ou comprenant une bande de roulement selon la revendication 14.